(57)【特許請求の範囲】
【請求項１】
人体の皮膚の表面に貼られるために用いられ、不織布によって製造されると共に、人造繊維と竹炭繊維を互いに交絡させて得られる繊維組織を有するシート本体を含み、前記竹炭繊維は、人造繊維に竹炭及びナノシルバー粒子を練り込みにより含有してなることを特徴とする、ナノシルバー及び竹炭繊維を含む不織布シート。
【請求項２】
前記人造繊維と前記竹炭繊維は高圧水流で交絡されて、前記繊維組織が形成される請求項１に記載のナノシルバー及び竹炭繊維を含む不織布シート。
【請求項３】
前記人造繊維と前記竹炭繊維はまず開繊することにより得られ、さらに混綿と梳綿を経た後、高圧水流交絡が行われるものである請求項２に記載のナノシルバー及び竹炭繊維を含む不織布シート。
【請求項４】
前記高圧水流は、表面高圧交絡水流と裏面高圧交絡水流を含むものである請求項２に記載のナノシルバー及び竹炭繊維を含む不織布シート。
【請求項５】
前記人造繊維は黒色を呈するレーヨン、黒色を呈するポリエステル繊維又はそれらの組合せから選ばれる請求項１に記載のナノシルバー及び竹炭繊維を含む不織布シート。
【請求項６】
前記竹炭繊維の太さ範囲は０．８〜２．５デニールである請求項１に記載のナノシルバー及び竹炭繊維を含む不織布シート。
【請求項７】
前記竹炭繊維の長さ範囲は３０〜６５ｍｍである請求項１に記載のナノシルバー及び竹炭繊維を含む不織布シート。
【請求項８】
前記繊維組織の間に散布される保養液をさらに含むものである請求項１に記載のナノシルバー及び竹炭繊維を含む不織布シート。
【請求項９】
前記シート本体の表面に塗布される医療薬剤をさらに含むものである請求項１に記載のナノシルバー及び竹炭繊維を含む不織布シート。
【請求項１０】
顔に対応する形状に裁断されるものである請求項１に記載のナノシルバー及び竹炭繊維を含む不織布シート。
【請求項１１】
手袋や足を覆う形状に裁断されるものである請求項１に記載のナノシルバー及び竹炭繊維を含む不織布シート。
【請求項１２】
使用者の首、手、足その他の身体の部位に貼るための適切な寸法と形状に裁断された貼布である請求項１に記載のナノシルバー及び竹炭繊維を含む不織布シート。
【発明の詳細な説明】
【技術分野】
【０００１】
本発明は不織布シートに関するものであり、特にナノシルバー（ｎａｎｏ−ｓｉｌｖｅｒ）及び竹炭繊維（ｂａｍｂｏｏ  ｃｈａｒｃｏａｌ  ｆｉｂｅｒ）を含む不織布シートである。
【背景技術】
【０００２】
一般的にスパンレース不織布（ｓｐｕｎｌａｃｅ  ｎｏｎｗｏｖｅｎ）として、白色レーヨン（ｒａｙｏｎ）とポリエステル（ｐｏｌｙｅｓｔｅｒ）繊維を交絡して構成される不織布シートが知られており、不織布製品としての色は白色である。これを他の色に変える必要がある場合、通常は不織布製造工程の後工程として、着色料とスラリーを添加して染色を行ったり、或いは印刷により着色を施したりしていた。しかしながら、後工程での染色、着色の場合は、不織布表面に染色層、着色層が形成されているため、当該不織布製品が人体の肌に接触して取り付けられるような用途を有する場合において、当該不織布製品を長時間接触させた場合、皮膚に対して好ましくない影響が生じる不具合がある。
【０００３】
一方、竹炭（ｂａｍｂｏｏ  ｃｈａｒｃｏａｌ）を保養液中に添加し、この竹炭入りの保養液を製造工程の後段で不織布シートに添加して黒色を呈する不織布シートを製造することが従来行われていた。このような保養液が含浸された黒色を呈する不織布シートは、これを身体の任意の部位例えば顔等に貼付して保養液を肌へ浸透、吸収させる目的で用いられるものであるところ、従来の黒色を呈する不織布シートにおいては、保養液成分が容易に流失してしまい、肌への保養液の浸透、吸収が十分に行われないために、竹炭による温度上昇効果及び血流促進効果を効率的に発揮させることができないという問題点があった。
【発明の概要】
【発明が解決しようとする課題】
【０００４】
上述した従来の不織布シートにおける保養液の肌への浸透、吸収効果が小さいという問題点に鑑み、本発明は、不織布シート製造工程における後段の製造工程で竹炭含有保養液を添加する必要がなく、保養液の肌への浸透、吸収効果に優れたナノシルバー及び竹炭繊維を含む不織布シートを提供することを目的とする。
【課題を解決するための手段】
【０００５】
本発明の不織布シートは、人体の皮膚の表面に貼られるために用いられ、不織布によって製造されると共に、人造繊維と竹炭繊維を互いに交絡させて得られる繊維組織を有するシート本体を含み、前記竹炭繊維は、人造繊維に竹炭及びナノシルバー粒子を練り込みにより含有してなることを特徴とする、ナノシルバー及び竹炭繊維を含む不織布シートである。前記人造繊維と前記竹炭繊維は高圧水流で交絡されることが好ましく、この高圧水流交絡により前記繊維組織が形成される。
【０００６】
前記人造繊維と前記竹炭繊維はまず開繊することにより得られ、さらに混綿と梳綿を経た後、高圧水流交絡が行われて前記繊維組織が形成される。前記高圧水流は、表面高圧交絡水流と裏面高圧交絡水流を含み、このように二方向から高圧水流交絡を行うことが好ましい。
【０００７】
前記人造繊維は黒色を呈するレーヨン（ｂｌａｃｋ  ｒａｙｏｎ）、黒色を呈するポリエステル繊維又はそれらの組合せから選ばれる。
【０００８】
前記竹炭繊維の太さ範囲は０．８〜２．５デニールであることが好ましく、また前記竹炭繊維の長さ範囲は３０〜６５ｍｍであることが好ましい。
【０００９】
本発明の不織布シートは、前記繊維組織の間に散布される保養液を含んでいてもよい。また本発明の不織布シートは前記シート本体の表面に塗布される医療薬剤を含んでいてもよい。
【００１０】
本発明の不織布シートは、顔に対応する形状に裁断された形態を有することができる。また本発明の不織布シートは、手袋や足を覆う形状に裁断された形態を有することができる。
【００１１】
本発明の不織布シートは、使用者の首、手、足その他の身体の部位に貼るための適切な寸法と形状に裁断された貼布としての形態を有することができる。
【発明の効果】
【００１２】
本発明は、人体の皮膚の表面に貼られるために用いられる不織布シートであって、ナノシルバー粒子が含有されている竹炭繊維を含み、人造繊維と竹炭繊維を互いに交絡させて得られる繊維組織を有するシート本体を含んで構成され、このような構成に基づき、吸熱温度上昇効果を効率的に高め、マイナスイオンを放出し、血液循環を促進し、しかも抗菌作用を発揮できるという効果を奏するものである。
【図面の簡単な説明】
【００１３】
【図１】本発明のナノシルバー及び竹炭繊維を含む不織布シートの実施形態を示す外観概略図である。
【図２】本発明のナノシルバー及び竹炭繊維を含む不織布シートの繊維組織を示す部分拡大概略図である。
【図３】本発明のナノシルバー及び竹炭繊維を含む不織布シートの製造工程の一例を示す概略図である。
【発明を実施するための形態】
【００１４】
以下、図面に基づき本発明の実施形態を説明するが、以下に述べる実施形態は本発明の一実施例であり、本発明は以下の実施形態に限定されるものではない。図１は、本発明の不織布シートの実施形態を示す外観概略図であり、この実施形態において不織布シート１は、顔に対応する形状に形成されたシート本体２を有し、このシート本体２は使用者の顔の皮膚表面に貼られるマスク形態として構成されている。
【００１５】
シート本体２にはこのシート本体２を顔に装着したときに目、鼻および口に接触する部分に加工が施されている。即ち、目および口に接触する部分には穿孔加工が施され、それぞれの部分に開口が設けられている。また鼻に接触する部分には切り込み加工が施され、鼻が塞がれることがないように形成されている。
【００１６】
不織布シート１は、人造繊維と竹炭繊維を互いに交絡させて得られる不織布からなるものである。竹炭繊維には、ナノシルバー粒子が含有されている。シート本体２は人造繊維とナノシルバー粒子を含有している竹炭繊維、換言すれば竹炭及びナノシルバー粒子を含有している繊維（以下、ナノシルバー含有竹炭繊維という）を交絡させることにより形成される繊維組織を有する。ここで人造繊維とは化学繊維を意味し、本発明の実施形態に用いられる人造繊維として、例えばレーヨン等の再生繊維、ポリエステル繊維等の合成繊維、アセテート人絹等の半合成繊維或いはそれらの２つ以上の混合繊維等が挙げられる。上記合成繊維としてポリエステル系以外に、ポリアクリロニトリル系、ポリアミド系、ポリ塩化ビニル系、ポリウレタン系、ポリオレフィン系等の合成繊維を用いることもできる。上記人造繊維としてレーヨンやポリエステル繊維を用いることが好ましく、特にレーヨンとしては黒色を呈するレーヨンを、ポリエステル繊維としては黒色を呈するポリエステル繊維をそれぞれ用いることが好ましい。また黒色を呈するレーヨンと黒色を呈するポリエステル繊維の混合繊維を用いることもできる。
【００１７】
不織布シート１は、前記人造繊維（以下、この人造繊維を「第１構成繊維」とも称する）とナノシルバー含有竹炭繊維（以下、このナノシルバー含有竹炭繊維を「第２構成繊維」とも称する）を互いに交絡させて得られる不織布により製造される。このように不織布の構成材料は人造繊維（第１構成繊維）とナノシルバー含有竹炭繊維（第２構成繊維）との混合繊維である。前記人造繊維（第１構成繊維）とナノシルバー含有竹炭繊維（第２構成繊維）の混合比率は、人造繊維（第１構成繊維）６０重量％〜９０重量％、ナノシルバー含有竹炭繊維（第２構成繊維）４０重量％〜１０重量％が好ましく、人造繊維（第１構成繊維）７０重量％〜８０重量％、ナノシルバー含有竹炭繊維（第２構成繊維）３０重量％〜２０重量％がより好ましい。前記混合比率は、不織布シート１が必要とする吸水率、放水性、保湿度、貼りつき度等の性質に基づき調整することができる。
【００１８】
竹炭繊維とは竹炭を含有してなる繊維である。竹炭は原料の竹を高温で加熱して炭化させてなるものであり、炭化温度は例えば７００℃〜１０００℃であるが、通常、７００℃〜７５０℃で良質な竹炭を製造できる。原料炭としては、例えばマダケ（真竹）、モウソウチク（孟宗竹）、ハチク（淡竹）、メダケ（女竹）等を用いることができる。
【００１９】
ナノシルバー含有竹炭繊維（第２構成繊維）の基材となる繊維即ち、竹炭及びナノシルバー粒子が含有される繊維（以下、基材繊維という）としては、前記に例示した人造繊維と同様の材料を用いることができる。特に、ナノシルバー含有竹炭繊維（第２構成繊維）の基材繊維としてポリエステル繊維を用いることが好ましい。
【００２０】
竹炭繊維は竹炭を粉砕して微細な粒子としたもの（以下、竹炭粒子という）を前記基材繊維に練り込んでなるものである。前記竹炭粒子の粒径は３００ｎｍ〜５００ｎｍが好ましい。上述したように、竹炭繊維にはナノシルバー粒子が含有されている。即ち、前記基材繊維には前記のナノ竹炭が含有されるだけでなく、ナノシルバー粒子も含有される。ナノシルバー粒子とは、銀をナノサイズに極微粒子化したものである。ナノシルバー粒子の粒径は５ｎｍ〜１０ｎｍが好ましい。前記基材繊維への竹炭及びナノシルバー粒子の含有形態は、練り込みである。即ち、竹炭及びナノシルバー粒子はいずれも前記基材繊維に練り込まれて繊維内部に存在する。
【００２１】
竹炭繊維の製造の一例を述べると、ペレット状の基材樹脂（例えば、ポリエステル樹脂）と前記竹炭粒子を押出機に供給し、押出機内で前記基材樹脂を加熱溶融すると共に、溶融した樹脂に前記竹炭粒子を練り込み、口金よりフィラメント状に押し出す。押し出されたフィラメント状繊維を冷却後所定長さ寸法に切断する。このようにして竹炭繊維が製造される。
【００２２】
竹炭繊維の太さ（繊度）は０．６デニール〜４．０デニールが好ましく、０．８デニール〜２．５デニールがより好ましい。竹炭繊維の長さ寸法は２０ｍｍ〜８０ｍｍが好ましく、３０ｍｍ〜６０ｍｍがより好ましい。ナノシルバー含有竹炭繊維（第２構成繊維）の太さ（繊度）も同様に、０．６デニール〜４．０デニールが好ましく、０．８デニール〜２．５デニールがより好ましい。またナノシルバー含有竹炭繊維（第２構成繊維）の長さ寸法も同様に、２０ｍｍ〜８０ｍｍが好ましく、３０ｍｍ〜６０ｍｍがより好ましい。
【００２３】
一方、人造繊維（第１構成繊維）の太さ（繊度）及び長さ寸法は、ナノシルバー含有竹炭繊維（第２構成繊維）のそれらと同様である。即ち、人造繊維（第１構成繊維）の太さ（繊度）は０．６デニール〜４．０デニールが好ましく、０．８デニール〜２．５デニールがより好ましい。また人造繊維（第１構成繊維）の長さ寸法は２０ｍｍ〜８０ｍｍが好ましく、３０ｍｍ〜６０ｍｍがより好ましい。
【００２４】
ナノシルバー含有竹炭繊維（第２構成繊維）の製造の一例を述べると以下の通りである。即ち、ナノシルバー含有竹炭繊維（第２構成繊維）の製造方法には２つの態様があり、第１の態様は竹炭繊維を出発原料とする方法であり、また第２の態様は竹炭繊維ではない通常の繊維（基材繊維）（例えば、ポリエステル繊維）を出発原料とする方法である。
【００２５】
第１の態様の製造方法においては、適当な長さ寸法に切断した竹炭繊維維と前記ナノシルバー粒子を押出機に供給し、押出機内で前記竹炭繊維の前記基材繊維（例えば、ポリエステル繊維）を加熱溶融し且つ添加原料であるナノシルバー粒子を、溶融した繊維に練り込み、口金よりフィラメント状に押し出す。押し出されたフィラメント状繊維を冷却後所定長さ寸法に切断する。このようにしてナノシルバー含有竹炭繊維（第２構成繊維）が製造される。
【００２６】
第２の態様の製造方法においては、ペレット状の基材樹脂（例えば、ポリエステル樹脂）と前記竹炭粒子と前記ナノシルバー粒子を押出機に供給し、押出機内で前記基材樹脂を加熱溶融すると共に、溶融した樹脂に竹炭粒子とナノシルバー粒子を練り込み、口金よりフィラメント状に押し出す。押し出されたフィラメント状繊維を冷却後所定長さ寸法に切断する。このようにしてナノシルバー含有竹炭繊維（第２構成繊維）が製造される。
【００２７】
ナノシルバー含有竹炭繊維（第２構成繊維）において、基材繊維に含有される竹炭の含有量は０．５重量％〜１０重量％が好ましく、２重量％〜５重量％がより好ましい。また基材繊維に含有されるナノシルバー粒子の含有量は５０ｐｐｍ〜５００ｐｐｍが好ましく、２００ｐｐｍ〜４００ｐｐｍがより好ましい。
【００２８】
ナノシルバー含有竹炭繊維（第２構成繊維）に混合されて当該竹炭繊維（第２構成繊維）と互いに交絡される人造繊維（第１構成繊維）は、一般的に白色を呈している。竹炭繊維自体は黒色を呈しているが、ナノシルバー含有竹炭繊維（第２構成繊維）はナノシルバー粒子を含有することで灰色がかった黒色を呈している。そのため人造繊維（第１構成繊維）とナノシルバー含有竹炭繊維（第２構成繊維）との混合繊維を交絡して得られる不織布シートは外観上、白色と灰色がかった黒色とのマダラ模様となり、外観が不均一な色となる。そこで、不織布シート１が均一な黒色を呈するようにするため、人造繊維（第１構成繊維）としては黒色を呈している繊維を用いることが好ましい。黒色を呈している人造繊維（第１構成繊維）として例えば、黒色を呈するレーヨンや黒色を呈するポリエステル繊維等を用いることができる。黒色を呈するレーヨンを製造するに当たっては、レーヨン製造工程中で、活性炭等を添加混合する方法を採用することができる。黒色を呈するポリエステル繊維等も同様にして製造できる。
【００２９】
不織布シート１は、人造繊維（第１構成繊維）とナノシルバー含有竹炭繊維（第２構成繊維）を互いに交絡させて得られる不織布から形成される。ここで図３を参照して本発明実施形態における不織布シート１の製造方法の一例を説明する。
【００３０】
図３において、３１０は人造繊維（第１構成繊維）の繊維原料（以下、人造繊維原料という）である。上述したように人造繊維（第１構成繊維）は黒色を呈していることが好ましいので、人造繊維（第１構成繊維）原料３１０としては黒色の繊維原料が用いられる。この人造繊維（第１構成繊維）原料３１０として、黒色を呈するレーヨン（ｂｌａｃｋ  ｒａｙｏｎ）又は黒色を呈するポリエステル繊維を用いることが好ましい。また図中、３２０はナノシルバー含有竹炭繊維（第２構成繊維）の繊維原料（以下、ナノシルバー含有竹炭繊維原料という）である。この原料における基材繊維としては上述したように、ポリエステル繊維を用いることが好ましい。
【００３１】
人造繊維原料３１０及びナノシルバー含有竹炭繊維原料３２０はいずれもベールと称される形態即ち、圧縮された繊維集積体の形態を有している。この圧縮状繊維集積体は開繊（ｆｉｂｅｒ  ｏｐｅｎｉｎｇ）されて綿状の嵩高形態に戻される。図中、３１は、人造繊維原料３１０を開繊して得られた人造繊維（第１構成繊維）を示し、また３２は、ナノシルバー含有竹炭繊維原料３２０を開繊して得られたナノシルバー含有竹炭繊維（第２構成繊維）を示す。
【００３２】
次いで混綿（ｍｉｘｉｎｇ）工程において、開繊して得られた人造繊維（第１構成繊維）３１と開繊して得られたナノシルバー含有竹炭繊維（第２構成繊維）３２とを混合する
。両者の混合比率は、人造繊維（第１構成繊維）７０重量％、ナノシルバー含有竹炭繊維（第２構成繊維）３０重量％が好ましい。
【００３３】
次に梳綿（ｃａｒｄｉｎｇ）工程において、カード機を用いて前記混合繊維の繊維方向を揃えた後、図３に示す如くウォータージェット装置を用いて高圧水流（ｈｉｇｈ−ｐｒｅｓｓｕｒｅ  ｊｅｔｓ  ｏｆ  ｗａｔｅｒ）５により混合繊維の繊維同士を交絡する。この高圧水流交絡工程において、図３に示すように繊維層の上方から高圧水流５を流す表面高圧交絡水流が行われると共に、繊維層の下方から高圧水流５を流す裏面高圧交絡水流が行われる。ここで、表面高圧交絡水流とは、繊維層の一方の面（表面）側から高圧水流５を流すことをいい、裏面高圧交絡水流とは、当該一方の面とは反対側の面（裏面）側から高圧水流５を流すことをいう。高圧水流５を流す方向は上下方向に限られない。この水流交絡により、図２に示す如き繊維組織３を有する不織布シート１が得られる。特に、表面高圧交絡水流と裏面高圧交絡水流を施すことにより、ナノシルバー含有竹炭繊維（第２構成繊維）３２は不織布シート１の表裏両面を含む繊維層厚み領域に均等に分布され、繊維組織３（図２）の構造強度を増加させることができる。
【００３４】
不織布シート１は図２に示す如き繊維組織３を有する。即ち、シート本体２の繊維組織３は、人造繊維（第１構成繊維）３１とナノシルバー含有竹炭繊維（第２構成繊維）３２とが絡み合って結合している構造を有している。図中、４は竹炭繊維に含有されているナノシルバー粒子を示す。
【００３５】
本発明の実施形態として、繊維組織３の間に散布される保養液を含む形態とすることができる。即ち、不織布シート１に保養液を散布して、繊維組織３の間に保養液を含浸させることができる。前記保養液は、スキンケアー目的の保養液とすることができる。また不織布シート１のシート本体２の表面に医療薬剤を塗布して、不織布シート１に医療薬剤を含ませることができる。
【００３６】
本発明の実施形態として、図１に示すように、不織布シート１を、顔に対応する形状に裁断してなる形態を有する不織布シートとして構成することができる。また、手袋や足を覆う形状に裁断してなる形態を有する不織布シートとして構成することもできる。更に、不織布シート１を、使用者の首、手、足その他の身体の部位に貼るための適切な寸法と形状に裁断された貼布として構成することもできる。
【００３７】
顔に対応する形状を有する不織布シート１や、手袋形状を有する不織布シート１や、足を覆う形状を有する不織布シート１の場合、例えばスキンケアー目的の保養液或いは医療薬剤をそれらの不織布シート１に含ませることができる。この場合、不織布シート１を顔や、手や、足に接触させることにより、保養液や医療薬剤が皮膚に浸透するので美容目的や医療目的のシート材料として用いることができる。
【００３８】
不織布シート１を前記身体の部位に貼るための貼布として構成した場合も同様に、例えばスキンケアー目的の保養液或いは医療薬剤を不織布シート１に含ませることができ、美容目的や医療目的の貼布として用いることができる。
【００３９】
不織布シート１は、人造繊維（第１構成繊維）３１とナノシルバー含有竹炭繊維（第２構成繊維）３２を交絡してなる不織布から構成されるものであり、竹炭とナノシルバーを含有してなる繊維を不織布の構成繊維として含んでいるので、マイナスイオンを放出する作用がある。また不織布シート１によれば、吸熱温度上昇効果を効率的に高めることができ、不織布シート１による血液循環促進作用が発揮される。即ち、不織布シート１を人体の皮膚の表面に貼った際、吸熱温度上昇効果により血液循環が促進されるという効果が生じる。また不織布シート１は、抗菌作用も発揮することができる。
【００４０】
前記したように、不織布シート１は、竹炭とナノシルバーを含有してなる繊維を不織布の構成繊維として含んでいるので、不織布シート１の製造工程の後段で竹炭を添加する必要がなく、製造工程を簡略化できる利点がある。
【００４１】
本発明の実施形態として、不織布シート１にスキンケアー目的の保養液を添加して保養液が繊維組織３の間に散布された形態の不織布シートとして構成した場合において、この不織布シート１を人体の皮膚の表面に貼った際、不織布シート１の吸熱温度上昇効果及びそれによる血液循環促進効果により、保養液の肌への浸透、吸収を促進することができ、皮膚保養効果に優れたものになる。尚、保養液はスキンケアー目的に限定されるものではなく、他の目的で用いるための成分を備えた保養液であってもよい。
【００４２】
また本発明の実施形態として、シート本体２の表面に医療薬剤が塗布された形態の不織布シートとして構成した場合において、この不織布シート１を人体の皮膚の表面に貼った際、上記したと同様、不織布シート１の吸熱温度上昇効果及びそれによる血液循環促進効果が発揮されるので、それにより、医療薬剤の肌への浸透、吸収を促進することができ、医療薬剤による医療効果を発揮する上で優れたものになる。
【００４３】
更に、本発明の実施形態において、不織布シート１が竹炭とナノシルバーを含有してなる繊維を不織布の構成繊維として含んでいることにより、不織布シート１が遠赤外線を放射するという作用も有する。そのため不織布シート１を人体の皮膚の表面に貼った際、体温上昇による血液循環促進という作用効果が発揮される。即ち、不織布シート１より放射される遠赤外線は人体の皮膚に吸収されると共に熱に変わり、その熱により体温が上昇し、それに伴い血行が盛んとなり、血液循環が促進される。
【００４４】
このように不織布シート１の遠赤外線放射作用により体温上昇及び血液循環促進効果が得られるので、このような原因によっても、保養液や医療薬剤を添加した不織布シート１を人体の皮膚の表面に貼った際、保養液や医療薬剤の肌への浸透、吸収を促進することができるという作用効果が発揮される。
【００４５】
不織布シート１は密封包装体（図示せず）を備えるように構成されていてもよい。即ち、不織布シート１におけるシート本体２を密封包装体に入れて収納するように構成することができる。このように構成することにより、使用するまでの間、外界環境と隔絶し、保存を確実に行える。
【００４６】
以下、本発明の実施例を示す。
【００４７】
（実施例１）
黒色を呈するレーヨンの圧縮状繊維集積体を開繊し、繊維太さ１．５デニール、繊維長さ５１ｍｍの原料繊維を得た。また、基材繊維であるポリエステル繊維に竹炭１重量％と、ナノシルバー粒子０．０１重量％を含有させてなるナノシルバー含有竹炭繊維の圧縮状繊維集積体を開繊し（開繊工程）、繊維太さ１．５デニール、繊維長さ５１ｍｍの原料繊維を得た。上記２種の原料繊維をタンク内で混合して混合繊維とした（混綿工程）。両者の混合比率は、レーヨン７０％、ナノシルバー含有竹炭繊維３０％とした。この混合繊維をタンクからコンベアー上に放出して混合繊維をコンベアー上に堆積させ、次いで混合繊維をカード機に導いた。カード機で混合繊維をカーディングして繊維を一定方向に揃え（梳綿工程）、その後、混合繊維をウォータージェット装置に導き、高圧水流（表面高圧交絡水流及び裏面高圧交絡水流）により繊維同士を交絡して（高圧水流交絡工程）、図２に示す如き繊維組織を有する不織布からなる不織布シートを製造した。この不織布シートの目付は、５５ｇ／ｍ２であった。
【００４８】
得られた不織布シートについて、以下の如き試験を行った。
（温度上昇試験）
上記の如くして得られた不織布シートを所定寸法に切断して試料片を作成し（サンプルＡ）（実施例１）、また比較のため市販の白色スパンレース不織布からなる不織布シートを所定寸法に切断して試料片を作成した（サンプルＢ）。それぞれのサンプルにつき温度上昇試験を行った。試験方法としては、サンプルを５００Ｗハロゲン灯から距離１００ｃｍ離れた位置にセットし、前記ハロゲン灯からサンプルに向けて１０分照射し、サーモビジョン（ｔｈｅｒｍｏｖｉｓｉｏｎ）を用いて、照射前後のサンプルの表面温度を測定した。照射前後の表面温度の測定値から照射前後の表面温度差を計算した。結果は表１に示すとおりである。
【００４９】
【表１】
0006752055.tif 000002
上記結果によれば、サンプルＡの照射前の表面温度は２３．９３℃、照射後の表面温度は３９．３９℃であり、照射後の表面温度は１５．４６℃と大幅に上昇している。これに対し、サンプルＢの照射前の表面温度は２４．１５℃、照射後の表面温度は２８．８２℃であり、照射後の表面温度はわずかに４．６７℃上昇したにすぎない。このことから、本発明のナノシルバー及び竹炭繊維を含む不織布シート（サンプルＡ）は、白色スパンレース不織布（サンプルＢ）と比較して、吸熱温度上昇効果を効率的に高めることが判明した。その結果、本発明のナノシルバー及び竹炭繊維を含む不織布シート（サンプルＡ）は、血液循環を促進する効果があることが明らかである。
【００５０】
（マイナスイオン試験）
前記サンプルＡ（実施例１）を用いてマイナスイオン試験を行った。サンプルＡの試料片の寸法（縦×横）は、２１０ｍｍ×２９７ｍｍとした。サンプルＡを試験ボックス（縦×横×高さの寸法は、３００ｍｍ×２００ｍｍ×２００ｍｍ）の中に入れ、静置した。試験ボックス内の温度、湿度条件は、温度２０℃、相対湿度６５％とした。空気マイナスイオン測定器（ＩＴＣ−２０１Ａ）を用いて、空試験値と、サンプルＡを置いた後に安定した時の最大空気マイナスイオン濃度をそれぞれ測定した。結果は表２に示すとおりである。
【００５１】
【表２】
0006752055.tif 000003
上記結果によれば、空試験値の空気マイナスイオン濃度は２１０個／ｃｃであるのに対し、サンプルＡを置いた後の空気マイナスイオン濃度は５６０個／ｃｃと大幅に増加している。このことから、本発明のナノシルバー及び竹炭繊維を含む不織布シート（サンプルＡ）は、効率的にマイナスイオンを空気中に放出することが判明した。
【００５２】
（遠赤外線放射率試験）
前記マイナスイオン試験で用いたと同様のサンプルＡ（実施例１）を用いて、このサンプルＡが、２μｍ〜２２μｍの波長の光に対してどの程度の放射率を示すかについて測定した。放射率測定器として、スペクトルラジオメータ（Ｓｐｅｃｔｒｕｍ  Ｒａｊｉｏｍｅｔｅｒ）ＴＳＳ−５Ｘを用いた。測定温度２３℃の条件下で測定を行った。測定結果として、２μｍ〜２２μｍの波長の光に対する放射率は８５％であった。このことから遠赤外線の放射率は８５％という高い値を示し、サンプルＡ（実施例１）は遠赤外線エネルギーを効率的に放出することが判明した。
【００５３】
（体温上昇試験）
実施例１で得られた不織布シートをフェースマスク形状に切断し、これを試験試料Ａとした。まず、試験試料Ａを被験者ａの顔に貼付する前の状態で測定を行った。試験方法は次の通りである。即ち、室温２７℃、湿度５０％の部屋の中で、被験者ａに椅子に座ってもらい、１０分経過後に被験者の体温を測定した。この体温測定は腕の温度を測定することにより行った。結果は、表３に示す通り、最大体温３５．３℃、平均体温２９．５℃であった。次に、試験試料Ａを被験者ａの顔に貼付した状態で測定を行った。即ち、試験試料Ａに水道水２５ｇを含浸させ、この水道水含浸試験試料Ａを被験者ａの顔に貼付し、被験者ａが椅子に座ったままの状態で１０分経過後に被験者ａの体温を測定した。結果は、表３に示す通り、最大体温３７．１℃、平均体温３２．０℃であった。試験試料Ａ貼付前と貼付１０分後のデータを比較すると、表３に示す通り、最大体温１．８℃、平均体温２．５℃の上昇がみられた。
【００５４】
【表３】
0006752055.tif 000004
その後、試験試料Ａを顔から剥離し、椅子に座ったままの状態で５分経過後に被験者ａの体温を測定した。結果は、表３に示す通り、最大体温３６．３℃、平均体温３１．１℃であった。試験試料Ａ貼付１０分後と剥離５分後のデータを比較すると、表３に示す通り、最大体温で０．８℃の低下がみられ、平均体温で０．９℃の低下がみられた。
【００５５】
比較のため、市販のカーボン不織布シートをフェースマスク形状に切断し、これを試験試料Ｂとして用いて、上記したと同様の試験方法により、試験試料Ｂを貼付する前と貼付後の被験者ａの体温を測定した。結果は、表３に示す通り、試験試料Ｂ貼付前の最大体温は３５．５℃、平均体温は３０．２℃であった。また試験試料Ｂ貼付１０分後の被験者ａの最大体温は３５．９℃、平均体温は３０．９℃であった。試験試料Ｂ貼付前と貼付１０分後のデータを比較すると、表３に示す通り、最大体温で０．４℃の上昇、平均体温で０．７℃の上昇であり、体温の最大値、平均値共に大きな差はなかった。
【００５６】
次いで、試験試料Ｂを顔から剥離して剥離５分後の被験者ａの体温を測定した結果、最大体温３５．７℃、平均体温３０．４℃であった。試験試料Ｂ貼付１０分後と剥離５分後のデータを比較すると、表３に示す通り、最大体温で０．２℃の低下、平均体温で０．５℃の低下であり、体温の最大値、平均値共に大きな差はなかった。
【００５７】
同様に５人の被験者ｂ、ｃ、ｄ、ｅ，ｆについて、上記の体温上昇試験を行った。上記と同様の方法により、まず上記試験試料Ａを各被験者の顔に貼付する前の状態で各被験者の体温を測定した。次いで、上記と同様の方法により、試験試料Ａを各被験者の顔に貼付して１０分経過後に各被験者の体温を測定し、測定結果から、試験試料Ａ貼付１０分経過後の各被験者の体温と、試験試料Ａ貼付前の各被験者の体温との温度差（平均体温差）を求めた。結果を表４に示す。
【００５８】
その後、試験試料Ａを各被験者の顔から剥離し、剥離して５分経過後に各被験者の体温を測定し、測定結果から、試験試料Ａを剥離して５分経過後の各被験者の体温と、試験試料Ａ貼付前の各被験者の体温との温度差（平均体温差）を求めた。結果を表５に示す。
【００５９】
比較のため、上記試験試料Ｂについても上記したと同様の試験方法により、試験試料Ｂを貼付する前と貼付して１０分経過後の被験者ｂ、ｃ、ｄ、ｅ、ｆの体温を測定した。測定結果から、試験試料Ｂ貼付１０分経過後の各被験者の体温と、試験試料Ｂ貼付前の各被験者の体温との温度差（平均体温差）を求めた。結果を表４に示す。
【００６０】
その後、試験試料Ｂを各被験者の顔から剥離し、剥離して５分経過後に各被験者の体温を測定し、測定結果から、試験試料Ｂを剥離して５分経過後の各被験者の体温と、試験試料Ｂ貼付前の各被験者の体温との温度差（平均体温差）を求めた。結果を表５に示す。
【００６１】
【表４】
0006752055.tif 000005
【００６２】
【表５】
0006752055.tif 000006
【００６３】
上記結果から、本発明実施例の不織布シートを用いて作製したフェースマスクを顔に貼付したときの体温上昇は、比較例であるカーボン不織布シートを用いて作製したフェースマスクを顔に貼付したときの体温上昇に比較して、上昇度合いが顕著に大きいことが判る。
【００６４】
（血流上昇試験）
前記体温上昇試験におけると同様、実施例１で得られた不織布シートをフェースマスク形状に切断し、これを試験試料Ａとした。試験試料Ａを被験者の顔に貼付する前と貼付後のそれぞれについて試験を行った。試験方法は次の通りである。即ち、室温２０℃、湿度６５％の部屋の中で、試験試料Ａを被験者の顔に貼付しない状態で被験者に椅子に座ってもらい、１０分経過後に被験者の血流値を測定した。測定機器として、レーザードップラー血流測定装置（ＶＭＳ−ＬＤＦ２）を用いた。血流測定箇所は、顔の額、右頬、左頬の３か所で、その平均値を測定値とした。試験は５名の被験者についてそれぞれ行い、その平均値を求めた。結果は、表６に示す通り、血流値は６４．０ＰＵであった。ここでＰＵとは、Ｐｅｒｆｕｓｉｏｎ  Ｕｎｉｔの略で、血液灌流単位を意味する。次に、試験試料Ａに水道水２５ｇを含浸させ、この水道水含浸試験試料Ａを被験者の顔に貼付し、試験試料Ａを被験者の顔に貼付した状態で被験者に椅子に座ってもらい、１５分経過後に被験者の血流値を測定した。結果は、表６に示す通り、血流値は７３．４ＰＵであった。この結果から、表６に示す通り、血流値は１４．７％上昇したことが判明した。
【００６５】
【表６】
0006752055.tif 000007
比較のため、市販のレーヨン・ポリエステル繊維混合スパンレース不織布シートをフェースマスク形状に切断し、これを試験試料Ｃとして、上記した実施例１における血流上昇試験と同様の方法で血流上昇試験を行った。結果は、表６に示す通り、試験試料Ｃを貼付する前の血流値は６１．４ＰＵであり、一方、試験試料Ｃを貼付して１５分後の血流値は６３．２ＰＵであった。この結果から、表６に示す通り、血流値は２．９％の上昇にとどまることが判明した。
【００６６】
以上の結果から、本発明実施形態における不織布シートはマイナスイオン放出効果及び
遠赤外線放射効果を有し、これらの効果を有することにより、不織布シートを身体の部位に貼付等した際に、体温が上昇し、それにより血流が上昇することが明らかである。
【００６７】
上記の如く、本発明実施形態における不織布シートは、竹炭及びナノシルバー粒子が含有された繊維を含んでいることにより、体温上昇効果とそれによる血流上昇効果を有するものである。従って、本発明実施形態の不織布シートを、スキンケアー目的の保養液を添加した形態の不織布シートとして或いは医療薬剤を塗布した形態の不織布シートとして構成した場合は、前記体温上昇効果とそれによる血流上昇効果により、保養液或いは医療薬剤の皮膚への浸透、吸収を促進することができるものである。
【００６８】
本発明は上記した実施形態に限定されるものではなく、本発明の要旨を逸脱しない範囲において適宜変更できるものである。
【符号の説明】
【００６９】
１      不織布シート
２      シート本体
３      繊維組織
３１    人造繊維
３１０  人造繊維原料
３２    ナノシルバー含有竹炭繊維
３２０  ナノシルバー含有竹炭繊維原料
４      ナノシルバー粒子
５      高圧水流
【図１】
0006752055.tif 000008
【図２】
0006752055.tif 000009
【図３】
0006752055.tif 000010